FR 2798376 A1 20010316 FR 9911688 A 19990914 La présente invention concerne un procédé de fabrication et la composition de mélanges visant à garantir la prise, la tenue et le caractère antifongique d'un agglomérat composé de chaux en pâte artisanale, de chanvre et d'eau en tant que matériau de construction que l'on peut stocker et qui est prêt à l'emploi. Ce mélange est usuellement préparé par des professionnels ou des privés tenus . de plutôt utiliser un malaxeur à la place d'une bétonnière surtout dans le cas de mélanges fibreux. . d'utiliser des chaux aériennes ou hydrauliques en poudre et partiellement éteintes. . de réussir un mélange délicat compte tenu de la course à l'eau que se livrent la chaux et le chanvre, sachant que seul un mélange parfaitement réussi peut assurer une bonne tenue, une prise suffisante et réduire sans les supprimer complètement les risques de développement cryptogamique (chose difficile pour un non professionnel). . d'utiliser le mélange dans la journée dans le cas de l'utilisation d'une chaux hydraulique ou sous 48 heures protégé d'une bâche pour la chaux aérienne. Toutes les techniques professionnelles permettent une bonne tenue et une prise suffisante du matériau, mais ne peuvent . éviter l'utilisation d'un malaxeur ou d'une bétonnière adaptée. . supprimer le risque que comporte la manipulation de matériaux poussiéreux et corrosifs. . garantir que le chanvre ne développera aucune moisissure en surface et à coeur pendant la période de séchage, à moins d'un très fort dosage en chaux ce qui amputerait d'autant la qualité isolante du mélange. Le procédé et la composition du mélange selon l'invention permettent de remédier à ces inconvénients. Ils comportent en effet l'avantage . de pouvoir être stockés et prêts à l'emploi.. . d'être non-poussiéreux. . d'être dépourvus de tout organisme vivant susceptible de favoriser un quelconque développement cryptogamique. . de se conserver dans son conditionnement d'origine, la prise de la chaux ne pouvant s'opérer qu'au contact de l'air extérieur, le mélange est donc stabilisé. Ce procédé consiste à amalgamer . 15 à 25 % du poids total du mélange (*) en chanvre sous forme d'un granulat composé de chènevotte et de fibres courtes de moins de 7 cm de longueur. . 25 à 60 % du poids total (*) du mélange en chaux en pâte artisanale obtenue par extinction de chaux vive aérienne. . 25 à 50 % du poids total (*) du mélange en eau. et de conditionner ce mélange prêt à l'emploi dans un emballage métal plastique hermétique. La particularité de ce procédé est de stocker le mélange, chaux en pâte artisanale, chanvre et eau, dans un emballage métal plastique hermétique, permettant au chanvre de s'impré gner à cceur et pas seulement par enrobage, ce qui . donne au mélange une qualité antifongique . assure l'onctuosité et l'homogénéité des mortiers ainsi formés . permet d'utiliser ce mélange tel quel dès ouverture du contenant . permet de le composer sans risque avec des adjuvants compatibles . permet de conserver intact ce mélange dans un contenant hermétique . permet de préparer des mélanges standards à usage spécifiques. Mélange spécifique pour murs banchés, ossatures bois noyés, colombages, moulages pour préfabrications. Ce mélange est composé de . 25 à 60 % du poids total (*) du mélange de chaux en pâte artisanale obtenue par extinction de chaux vive aérienne. . 15 à 25 % du poids total (*) du mélange de chanvre (fibres et chènevotte entre 0,5 cm et 5 cm de longueur) . 25 et 50 % du poids total (*) du mélange d'eau. Ce mélange est utilisable tel quel ou additionné d'un adjuvant pour prise hydraulique. Mélange spécifique pour chapes au sol ou à l'étage et isolation de sous-toitures. Ce mélange est composé de . 25 à 60 % du poids total (*) du mélange de chaux en pâte obtenue par extinction de chaux vive aérienne. . 15 à 25 % du poids total (*) du mélange de chanvre (fibres et chènevotte entre 2 cm et 7 cm de longueur). . 25 et 50 % du poids total (*) du mélange d'eau. Ce mélange est utilisable tel quel pour isolation de sous-toiture. Pour les chapes au sol ou à l'étage, il faut additionner à ce mélange de base, un mélange composé de . 40 à 60 % du poids total (*) du mélange de chaux hydraulique naturelle pure . 20 à 40 % du poids total (*) du mélange d'eau. Mélange spécifique pour enduits de finition intérieure. Ce mélange est composé de . 25 à 60 % du poids total (*) du mélange de chaux en pâte artisanale obtenue par extinction de chaux vive aérienne. . 15 à 25 % du poids total (*) du mélange de chanvre (fibres et chènevotte entre 0,5 cm et 2 cm de longueur) . 25 et 50 % du poids total (*) du mélange d'eau. Mélange spécifique pour enduits de finition intérieure teinté dans la masse. Ce mélange est composé de . 25 à 60 % du poids total (*) du mélange de chaux en pâte artisanale obtenue par extinction de chaux vive aérienne. . 15 à 25 % du poids total (*) du mélange de chanvre (fibres et chènevotte entre 0,5 cm et 2 cm de longueur) . 25 et 50 % du poids total (*) du mélange d'eau. . Colorant(s) naturel(s). (*) L'inventeur précise qu'il entend par poids total chi mélange, le poids de l'ensemble des matières utilisées : chanvre, eau, chaux en pâte artisanale. REVENDICATIONS 1) Procédé de fabrication d'un mélange pour matériaux de constructions prêts à l'emploi dès ouverture du contenant caractérisé en ce qu'on malaxe ensemble le chanvre, la chaux en pâte obtenue par extinction de chaux vive aérienne et l'eau. 2) Procédé selon la revendication 1 caractérisé en ce qu'on conditionne le mélange obtenu dans un emballage métal plastique hermétique. 3) Procédé selon la revendication 1 caractérisé en ce qu'on malaxe ensemble de . 15 à 25 % de chanvre brut, broyé, dépoussiéré, calibré entre 0,5 cm et 7 cm de longueur. . 25 à 60 % de chaux en pâte. . 25 à 50 % d'eau. 4) Mélange pour matériaux de construction prêts à l'emploi dès ouverture du contenant, obtenu selon le procédé d'une des revendications 1 à 3 caractérisé en ce que qu'il se compose de . 15 à 25 % de chanvre brut broyé, dépoussiéré, calibré entre 0,5 cm et 7 cm de longueur. . 25 à 60 % de chaux en pâte. . 25 à 50 % d'eau. 5) Mélange selon la revendication 4 caractérisé en ce qu'il est conditionné dans un emballage métal plastique hermétique. 6) Mélange selon l'une des revendications 4 et 5 caractérisé en ce qu'il est composé, pour des murs banchés, ossatures bois noyés, colombages, moulages pour préfabrications, de . 25 à 60 % du mélange de chaux en pâte. . 15 à 25 % du mélange de chanvre (fibres et chènevotte entre 0,5 cm et 5 cm de longueur). . 25 à 50 % du mélange d'eau. 7) Mélange selon l'une des revendications 4 et 5 caractérisé en ce qu'il est composé, pour l'isolation de sous-toiture, de . 25 à 60 % du mélange de chaux en pâte. . 15 à 25 % du mélange de chanvre (fibres et chènevotte entre 2 cm et 7 cm de longueur). . 25 à 50 % du mélange d'eau. 8) Mélange pour les chapes au sol ou à l'étage caractérisé en ce qu'il est composé du mélange selon la revendication 7 additionné de . 40 à 60 % du mélange de chaux hydraulique naturelle pure. . 20 à 40 % du mélange d'eau. 9) Mélange selon l'une des revendications 4 et 5 caractérisé en ce qu'il est composé, pour enduits de finition intérieure, de . 25 à 60 % du mélange de chaux en pâte. . 15 à 25 % du mélange de chanvre (fibres et chènevotte entre 0,5 cm et 2 cm de longueur). . 25 à 50 % du mélange d'eau. 10) Mélange selon l'une des revendications 4 et 5 caractérisé en ce qu'il est composé, pour enduits de finition intérieure teintés dans la masse, de . 25 à 60 % du mélange de chaux en pâte. . 15 à 25 % du mélange de chanvre (fibres et chènevotte entre 0,5 cm et 2 cm de longueur). . 25 à 50 % du mélange d'eau. . Colorant(s) naturel(s).